(57)【特許請求の範囲】
【請求項１】
受容層と、表基材と、多孔質層と、裏基材とをこの順に備え、
前記受容層と前記表基材との間、又は前記表基材と前記多孔質層との間に、金属含有層を備え、
前記金属含有層が、前記表基材表面に設けられた蒸着膜であり、
前記蒸着膜の厚さが、１ｎｍ以上１５０ｎｍ以下であり、
前記受容層側から測定した熱伝導率が、０．３８Ｗ／ｍ・Ｋ以下であり、
前記受容層側から測定したマルテンス硬さが、１０．０Ｎ／ｍｍ２以下であり、
前記受容層側から測定した４５度鏡面光沢度が、８００以上である、熱転写受像シート。
【請求項２】
前記多孔質層が、ポリエチレンテレフタレートフィルム又はポリプロピレンフィルムである、請求項１に記載の熱転写受像シート。
【請求項３】
前記多孔質層の厚さが、１５μｍ以上５０μｍ以下である、請求項１又は２に記載の熱転写受像シート。
【請求項４】
前記受容層側から測定したマルテンス硬さが、５．０Ｎ／ｍｍ２以下である、請求項１〜３のいずれか一項に記載の熱転写受像シート。
【請求項５】
請求項１〜４のいずれか一項に記載の熱転写受像シートを用いて製造した印画物であって、
前記受容層に画像が形成されており、
前記受容層上に保護層を備える、印画物。
【発明の詳細な説明】
【技術分野】
【０００１】
本開示は、熱転写受像シート及び印画物に関する。
【背景技術】
【０００２】
従来、種々の印字方法が知られている。中でも昇華型熱転写方式は、濃度階調を自由に調整できるため、中間色や階調の再現性にも優れ、銀塩写真に匹敵する高品質の画像形成が可能である。【０００３】
昇華型熱転写方式は、染料層を備える熱転写シートと、受容層を備える熱転写受像シートとを重ね合わせ、次いで、プリンタが備えるサーマルヘッドにより、熱転写シートを加熱し、染料層中の昇華性染料を熱転写受像シートが備える受容層に移行させ、画像を形成することにより、印画物を得るものである。
また、このようにして製造される印画物が備える受容層上に、熱転写シートから保護層を転写し、印画物の耐久性等を向上させることが行われている。【０００４】
近年、昇華型熱転写方式により得られる印画物には、多種多様な意匠性が要求され、例えば、印画物が高い鏡面光沢感を有することが求められる。
【発明の概要】
【発明が解決しようとする課題】
【０００５】
高い鏡面光沢感を有する印画物を作製すべく、受容層と、表基材と、金属含有層と、裏基材と、裏面層とを備える熱転写受像シートが使用されている。
このような金属含有層を備える熱転写受像シートを用いて製造される印画物は、画像濃度のさらなる向上が要求されている。また、受容層上への保護層の転写時に、未転写部が発生するおそれがあり、保護層転写性について改善の余地があった。【０００６】
本開示の課題は、受容層上へ形成される画像濃度を改善できると共に、高い保護層転写性し、高い鏡面光沢感を有する印画物を製造できる、熱転写受像シートを提供することである。また、該熱転写受像シートを用いて製造された印画物を提供することである。
【課題を解決するための手段】
【０００７】
本開示の熱転写受像シートは、受容層と、表基材と、多孔質層と、裏基材とをこの順に備え、
受容層と表基材との間、又は表基材と多孔質層との間に、金属含有層を備え、
受容層側から測定した熱転写受像シートの熱伝導率が、０．３８Ｗ／ｍ・Ｋ以下であり、受容層側から測定したマルテンス硬さが、１０．０Ｎ／ｍｍ２以下であり、受容層側から測定した４５度鏡面光沢度が、８００以上である。【０００８】
本開示の印画物は、上記熱転写受像シートを用いて製造した印画物であって、
受容層に画像が形成されており、受容層上に保護層を備える。
【発明の効果】
【０００９】
本開示によれば、受容層上へ形成される画像濃度を改善できると共に、高い保護層転写性を有し、高い鏡面光沢度を有する印画物を製造できる、熱転写受像シートを提供できる。
また、本開示によれば、該熱転写受像シートを用いて製造された印画物を提供できる。
【図面の簡単な説明】
【００１０】
【図１】図１は、本開示の熱転写受像シートの一実施形態を表す断面概略図である。
【図２】図２は、本開示の熱転写受像シートの一実施形態を表す断面概略図である。
【図３】図３は、本開示の熱転写受像シートの一実施形態を表す断面概略図である。
【図４】図４は、本開示の熱転写受像シートの一実施形態を表す断面概略図である。
【図５】図５は、本開示の熱転写受像シートの一実施形態を表す断面概略図である。
【図６】図６は、本開示の印画物の一実施形態を表す断面概略図である。
【図７】図７は、本開示の印画物の一実施形態を表す断面概略図である。
【発明を実施するための形態】
【００１１】
（熱転写受像シート）
本開示の熱転写受像シート１０は、図１及び２に示すように、受容層１１と、表基材１２と、多孔質層１３と、裏基材１４とを備え、受容層１１と表基材１２との間、又は表基材１２と多孔質層１３との間に、金属含有層１５を備える。
一実施形態において、本開示の熱転写受像シート１０は、図３に示すように受容層１１と表基材１２との間に、プライマー層１６を備える。
一実施形態において、本開示の熱転写受像シート１０は、任意の層間に、例えば、図４に示すように、金属含有層１５と多孔質層１３との間、多孔質層１３と裏基材１４との間等に接着層１７を備える
一実施形態において、本開示の熱転写受像シート１０は、図５に示すように、裏基材１４下に、裏面層１８を備える。
また、一実施形態において、本開示の熱転写受像シートは、多孔質層１３と隣接する層として、中間層を備える（図示せず）。
更に、一実施形態において、本開示の熱転写受像シートは、裏基材下に、多孔質層と、表基材と、受容層とを備える（図示せず）。これにより、両面に画像を形成できる。
【００１２】
本開示の熱転写受像シートの熱伝導率は、０．３８Ｗ／ｍ・Ｋ以下である。これにより、受容層上に形成される画像濃度、及び、受容層への保護層転写性を向上できる。
画像濃度及び保護層転写性という観点からは、熱転写受像シートの熱伝導率は、０．３０Ｗ／ｍ・Ｋ以上０．３８Ｗ／ｍ・Ｋ以下が好ましく、０．３３Ｗ／ｍ・Ｋ以上０．３７Ｗ／ｍ・Ｋ以下が更に好ましい。
本開示において、熱伝導率の測定は、ＪＩＳ  Ｒ  ２６１６（２００１年発行）に記載の非定常熱線法に準拠して、熱伝導率計（京都電子工業（株）製、ＱＴＭ−５００）を用いて、熱転写受像シートの受容層側から行う。
【００１３】
本開示の熱転写受像シートのマルテンス硬さは、１０．０Ｎ／ｍｍ２以下である。これにより、受容層上に形成される画像濃度、及び、受容層への保護層転写性を向上できる。
画像濃度及び保護層転写性という観点からは、熱転写受像シートのマルテンス硬さは、１０．０Ｎ／ｍｍ２以下が好ましく、８．０Ｎ／ｍｍ２以下が更に好ましい。また、熱転写受像シートを静置した場合や熱転写受像シートに画像を形成した後に静置した場合における、カールの発生を効果的に抑制できるため（以下、場合により、単にカール抑制性という）、マルテンス硬さは、５．０Ｎ／ｍｍ２以下が特に好ましい
本開示において、マルテンス硬さの測定は、ＩＳＯ  １４５７７：２００２に準拠して、硬度計（エフアイテック（株）製、ＦＩＳＣＨＥＲＳＣＯＰＥ  Ｈ１００ＶＳ）を用いて、熱転写受像シートの受容層側から行う。
【００１４】
本開示の熱転写受像シートの４５度鏡面光沢度は、８００以上である。これにより、高い光沢感を有する印画物を製造できる。
より好ましくは、熱転写受像シートの４５度鏡面光沢度は、１０００以上である。
本開示において、熱転写受像シートの４５度鏡面光沢度は、ＪＩＳ  Ｚ  ８７４１（１９９７年発行）に記載の４５度鏡面光沢度測定方法に準拠して、光沢度計（日本電色(株)製、ＶＧ  ７０００）を用いて、受容層における４５度鏡面光沢度を測定する。
【００１５】
以下、本開示の熱転写受像シートが備える各層について詳細に説明する。
【００１６】
（受容層）
受容層は、昇華性染料を受容し、形成された画像を維持する層である。
【００１７】
受容層は、少なくとも１種の樹脂材料を含む。樹脂材料としては、透明性を有し、例えば、オレフィン樹脂、ビニル樹脂、（メタ）アクリル樹脂、セルロース樹脂、ポリエステル、アミド樹脂、ポリカーボネート、スチレン樹脂、ウレタン樹脂及びアイオノマー樹脂等が挙げられる。
【００１８】
受容層における樹脂材料の含有量は、８０質量％以上９８質量％以下が好ましく、９０質量％以上９８質量％以下が更に好ましい。
【００１９】
一実施形態において、受容層は、少なくとも１種の離型剤を含む。これにより、熱転写シートとの離型性を向上できる。
離型剤としては、例えば、固形ワックス類、界面活性剤、シリコーンオイル及びシリコーン樹脂等が挙げられる。
固形ワックス類としては、例えば、ポリエチレンワックス、アミドワックス及びテフロン（登録商標）パウダー等が挙げられる。
界面活性剤としては、フッ素系界面活性剤及びリン酸エステル系界面活性剤等が挙げられる。
シリコーンオイルとしては、変性シリコーンオイルが好ましい。変性シリコーンオイルとしてはアミノ変性シリコーン、エポキシ変性シリコーン、アラルキル変性シリコーン、エポキシ−アラルキル変性シリコーン、アルコール変性シリコーン、ビニル変性シリコーン及びウレタン変性シリコーン等が挙げられる。これらの中でも、エポキシ変性シリコーン、アラルキル変性シリコーン又はエポキシ−アラルキル変性シリコーンが特に好ましい。
【００２０】
受容層における離型剤の含有量は、０．５質量％以上２０質量％以下が好ましく、０．５質量％以上１０質量％以下が更に好ましい。これにより、受容層の透明性を維持しつつ、熱転写シートとの離型性を向上できる。
【００２１】
受容層は、添加材を含んでもよい。例えば、可塑材、充填材、紫外線安定化材、着色抑制材、界面活性材、蛍光増白材、艶消し材、消臭材、難燃材、耐候材、帯電抑制材、糸摩擦低減材、スリップ材、抗酸化材、イオン交換材、分散材、紫外線吸収材、並びに顔料及び染料等の着色材等が挙げられる。
【００２２】
受容層の厚みは、０．５μｍ以上２０μｍ以下が好ましく、１．０μｍ以上１０μｍ以下が更に好ましい。これにより、受容層上に形成される画像濃度及び熱転写受像シートの凹カール発生抑制性を更に向上できる。
【００２３】
受容層は、上記材料を水又は適当な溶媒へ分散して、あるいは上記材料を水又は適当な溶媒へ溶解して、塗工液を作成し、表基材等の上に塗布して塗膜を形成し、これを乾燥することにより形成できる。塗布手段としては、ロールコート法、リバースロールコート法、グラビアコート法、リバースグラビアコート法、バーコート法又はロッドコート法等の公知の手段を使用できる。
【００２４】
（表基材）
表基材としては、樹脂材料から構成されるフィルム（以下、単に「樹脂フィルム」という。）を使用できる。樹脂材料としては、例えば、ポリエチレンテレフタレート（ＰＥＴ）、ポリブチレンテレフタレート（ＰＢＴ）、ポリエチレンナフタレート（ＰＥＮ）、１，４−ポリシクロヘキシレンジメチレンテレフタレート、テレフタル酸−シクロヘキサンジメタノール−エチレングリコール共重合体等のポリエステル、ナイロン６及びナイロン６，６等のポリアミド、ポリエチレン（ＰＥ）、ポリプロピレン（ＰＰ）及びポリメチルペンテン等のポリオレフィン、ポリ塩化ビニル、ポリビニルアルコール（ＰＶＡ）、ポリ酢酸ビニル、塩化ビニル−酢酸ビニル共重合体、ポリビニルブチラール及びポリビニルピロリドン（ＰＶＰ）等のビニル樹脂、ポリアクリレート及びポリメタクリレート等の（メタ）アクリル樹脂、ポリイミド及びポリエーテルイミド等のイミド樹脂、セロファン、セルロースアセテート、ニトロセルロース、セルロースアセテートプロピオネート（ＣＡＰ）及びセルロースアセテートブチレート（ＣＡＢ）等のセルロース樹脂、ポリスチレン（ＰＳ）等のスチレン樹脂、ポリカーボネート、並びにアイオノマー樹脂等が挙げられる。
上記した樹脂材料の中でも、機械的強度、光沢感という観点から、ポリエステルが好ましく、ＰＥＴ又はＰＥＮが更に好ましく、ＰＥＴが特に好ましい。
また、表基材と多孔質層との間に、金属含有層を有する形態、即ち、表基材下に金属含有層を備える形態においては、印画物の鏡面光沢感の観点から、表基材には、高い透明性、光沢感が求められる場合がある。透明性、光沢感の観点から、上記樹脂材料の中でも、ポリエステルが好ましく、ＰＥＴ又はＰＥＮが更に好ましい。また、表基材として、着色された基材や着色層を有する基材を用いてもよい。また、表基材として、無機又は有機粒子を有する基材を用いてもよい。
また、金属含有層と多孔質層の間に、表基材を有する形態、即ち、表基材上に金属含有層を備える形態においては、表基材の透明性は特段求められない。樹脂材料に白色顔料や充填剤を加えて成膜した白色不透明フィルム、内部にボイドを有するフィルム等を用いてもよい。
なお、本開示において、「（メタ）アクリル」とは「アクリル」と「メタクリル」の両方を包含する。また、「（メタ）アクリレート」とは「アクリレート」と「メタクリレート」の両方を包含する。
【００２５】
また、上記したフィルムを２種以上積層したものを基材として使用することもできる。該積層体は、ドライラミネーション法、ウェットラミネーション法又はエクストリュージョン法等を利用することにより作製できる。
【００２６】
表基材の厚さは、５μｍ以上１５０μｍ以下が好ましく、７μｍ以上７５μｍ以下がより好ましく、１０μｍ以上５０μｍ以下が更に好ましく、１０μｍ以上２３μｍ以下が特に好ましい。これにより、カール抑制性を更に向上できる。
【００２７】
表基材が樹脂フィルムである場合、該樹脂フィルムは、延伸フィルムであっても、未延伸フィルムであってもよい。強度の観点からは、一軸方向又は二軸方向に延伸された延伸フィルムが好ましい。
【００２８】
（多孔質層）
本開示の熱転写受像シートは、多孔質層を少なくとも１層備える。これにより、受容上に形成される画像濃度、及び、受容層上への保護層転写性を向上できる。
【００２９】
一実施態様において、多孔質層は、内部に微細空隙を有する多孔質フィルムにより構成される。
多孔質フィルムを構成する樹脂材料としては、ＰＥ及びＰＰ等のポリオレフィン、ポリ酢酸ビニル、塩化ビニル−酢酸ビニル共重合体及びエチレン−酢酸ビニル共重合体等のビニル樹脂、ＰＥＴ及びＰＢＴ等のポリエステル、スチレン樹脂、並びにポリアミド等が挙げられる。
上記した中でも、フィルムの平滑性、断熱性及びクッション性の観点から、ＰＰ又はＰＥＴが特に好ましい。
また、多孔質フィルムは、上記添加材を含んでもよい。
【００３０】
多孔質フィルムは、公知の方法により製造できる。例えば、上記した樹脂材料に対し、非相溶な有機粒子又は無機粒子を混練した混合物をフィルム化することにより作製できる。
また、一実施態様において、多孔質フィルムは、第１の樹脂材料と、第１の樹脂材料より高い融点を有する第２の樹脂材料を含む混合物をフィルム化することにより作製できる。
なお、上記方法により作製される多孔質フィルムに限定されず、市販されている多孔質フィルムを使用してもよい。
【００３１】
多孔質フィルムの厚みは、１０μｍ以上１００μｍ以下が好ましく、１５μｍ以上５０μｍ以下が更に好ましく、１６μｍ以上３０μｍ以下が特に好ましい。これにより、受容層上に形成される画像濃度、及び、受容層上への保護層転写性を更に向上できる。また、カール抑制性を向上できる。
【００３２】
一実施形態において、多孔質層は、中空粒子及びバインダー材料を含む中空粒子含有層である。
中空粒子は、樹脂材料等から構成される有機中空粒子であってもよく、ガラス等から構成される無機中空粒子であってもよい。分散性が優れるという理由から、有機中空粒子が好ましい。
有機中空粒子を構成する樹脂材料としては、スチレン樹脂、（メタ）アクリル樹脂、フェノール樹脂、フッ素樹脂、ポリアミド、イミド樹脂及びポリカーボネート等を挙げることができる。
また、中空粒子は、発泡粒子であっても、非発泡粒子であってもよい。
【００３３】
一実施形態において、中空粒子は、樹脂粒子等中にブタンガス等の発泡材を封入し、加熱発泡することにより作製できる。また、一実施形態において、中空粒子は、エマルジョン重合を利用することによっても作製できる。
なお、市販されている中空粒子を使用してもよい。
【００３４】
中空粒子含有層に含まれるバインダー材料としては、ポリウレタン、ポリエステル、セルロース樹脂、ビニル樹脂、（メタ）アクリル樹脂、ポリオレフィン、スチレン樹脂、ゼラチン及びその誘導体、スチレンアクリル酸エステル、ポリビニルアルコール、ポリエチレンオキサイド、ポリビニルピロリドン、プルラン、デキストラン、デキストリン、ポリアクリル酸及びその塩、寒天、κ−カラギーナン、λ−カラギーナン、ι−カラギーナン、カゼイン、キサンテンガム、ローカストビーンガム、アルギン酸並びにアラビアゴム等が挙げられる。これらの中でも、多孔質層に接着層としての機能を付与できるため、スチレンアクリル酸エステルが好ましい。
【００３５】
中空粒子含有層におけるバインダー材料の含有量は、２０質量％以上７５質量％以下が好ましく、５０質量％以上７０質量％以下が更に好ましい。これにより、受容層上に形成される画像濃度、及び、受容層上への保護層転写性を更に向上できる。
【００３６】
中空粒子含有層は、上記の添加材を含んでもよい。
【００３７】
中空粒子含有層の厚さは、１０μｍ以上１００μｍ以下が好ましく、１５μｍ以上５０μｍ以下が更に好ましく、１６μｍ以上３０μｍ以下が特に好ましい。これにより、受容層上に形成される画像濃度、及び、受容層上への保護層転写性を更に向上できる。また、上記カール抑制性を向上できる。
【００３８】
中空粒子含有層は、上記材料を水又は適当な溶媒へ分散して、あるいは上記材料を水又は適当な溶媒へ溶解して、塗工液を作成し、上記塗布手段により、任意の層上に塗布して塗膜を形成し、これを乾燥することにより形成できる。
【００３９】
（裏基材）
裏基材としては、紙基材又は上記樹脂フィルムを使用できる。紙基材としては、例えば、コンデンサーペーパー、グラシン紙、硫酸紙、合成紙、上質紙、アート紙、コート紙、ノンコート紙、キャストコート紙、壁紙、セルロース繊維紙、合成樹脂内添紙、裏打用紙及び含浸紙（合成樹脂含浸紙、エマルジョン含浸紙、合成ゴムラテックス含浸紙）等が挙げられる。
樹脂フィルムに、白色顔料や充填剤を加えて成膜した白色不透明フィルムや内部にボイドを有するフィルムを使用してもよい。
上記した中でも、プリンタ内における搬送性や機械的強度という観点から、コート紙及びノンコート紙が好ましい。
【００４０】
また、上記した紙基材や樹脂フィルムを積層したものを使用できる。
【００４１】
裏基材の厚さは、機械的強度の観点から、５０μｍ以上３００μｍ以下が好ましい。また、カール抑制性の観点からは、９０μｍ以上１６５μｍ以下が更に好ましい。
【００４２】
裏基材が樹脂フィルムである場合、該樹脂フィルムは、延伸フィルムであっても、未延伸フィルムであってもよい。強度という観点からは、一軸方向又は二軸方向に延伸された延伸フィルムが好ましい。
【００４３】
（金属含有層）
第１の態様において、金属含有層は、蒸着膜である。蒸着膜の種類は特に限定されず、アルミニウム、亜鉛、ケイ素、マグネシウム、カルシウム、カリウム、スズ、ナトリウム、チタン、鉛及びジルコニウム等の金属、並びにこれらの酸化物を用いて形成できる。
【００４４】
蒸着膜の厚さは、例えば、１ｎｍ以上１５０ｎｍ以下である。
【００４５】
蒸着膜の形成は、従来公知の方法を用いて、表基材等の表面に対して行うことができる。例えば、真空蒸着法、スパッタリング法及びイオンプレーティング法等の物理気相成長法（Ｐｈｙｓｉｃａｌ Ｖａｐｏｒ Ｄｅｐｏｓｉｔｉｏｎ法、ＰＶＤ法）、並びにプラズマ化学気相成長法、熱化学気相成長法および光化学気相成長法等の化学気相成長法（Ｃｈｅｍｉｃａｌ Ｖａｐｏｒ Ｄｅｐｏｓｉｔｉｏｎ法、ＣＶＤ法）等を挙げることができる。
【００４６】
第２の態様において、金属含有層は、少なくとも１種の金属顔料及び樹脂材料を含む。
金属顔料としては、アルミニウム、ニッケル、クロム、真鍮、錫、黄銅、青銅、亜鉛、銀、白金、金及びこれらの酸化物、並びに金属蒸着が施されたガラス等の粒子等が挙げられる。
【００４７】
金属含有層における金属顔料の含有量は、２０質量％以上８０質量％以下が好ましく、３０質量％以上７５質量％以下が更に好ましい。これにより、光沢感を更に向上できる。
【００４８】
樹脂材料としては、例えば、ポリエステル、ポリアミド、ポリオレフィン、ビニル樹脂、（メタ）アクリル樹脂、セルロース樹脂、スチレン樹脂、ポリカーボネート及びアイオノマー樹脂等が挙げられる。
金属含有層は、上記添加材を含んでもよい。
【００４９】
第２の態様において、金属含有層の厚さは、０．５μｍ以上５μｍ以下が好ましく、更に好ましくは１μｍ以上３μｍ以下が更に好ましい。これにより、製造される印画物の鏡面光沢感を更に向上できる。
【００５０】
第２の態様において、金属含有層は、上記材料を水又は適当な溶媒へ分散して、あるいは上記材料を水又は適当な溶媒へ溶解して、塗工液を作成し、上記塗布手段により、表基材等の上に塗布して塗膜を形成し、これを乾燥することにより形成できる。
【００５１】
第３の態様において、金属含有層は、金属箔により構成される。金属箔としては、金、銀、銅、アルミニウム及び亜鉛等の金属により構成されるものを適宜選択して使用できる。
【００５２】
金属箔の厚さは、５μｍ以上５０μｍ以下が好ましく、１０μｍ以上３０μｍ以下が更に好ましい。これにより、製造される印画物の鏡面光沢感を更に向上できる。
【００５３】
金属箔は、従来公知の方法により作製したもの又は市販されるものを使用でき、表基材等の一方の面に、下記する接着層等を介して積層できる。
【００５４】
（プライマー層）
一実施形態において、本開示の熱転写受像シートは、表基材又は金属含有層と、受容層との間に、プライマー層を備え、これにより、層間の密着性を向上できる。
【００５５】
プライマー層は、樹脂材料を含み、樹脂材料としては、透明性を有し、上記４５度鏡面光沢度を達成できる限り限定されず、例えば、ポリエステル、ポリウレタン、ポリカーボネート、（メタ）アクリル樹脂、スチレン樹脂、ビニル樹脂及びセルロース樹脂等が挙げられる。
また、プライマー層は、上記添加材を含んでもよい。
【００５６】
プライマー層の厚さは、例えば、０．１μｍ以上３．０μｍ以下である。
【００５７】
中空粒子含有層は、上記材料を水又は適当な溶媒へ分散して、あるいは上記材料を水又は適当な溶媒へ溶解して、塗工液を作成し、上記塗布手段により、表基材や金属含有層等の上に塗布して塗膜を形成し、これを乾燥することにより形成できる。
【００５８】
（接着層）
本開示の熱転写受像シートは、任意の層間に、接着層を備える。これにより、層間の密着性を向上できる。
【００５９】
接着層は、樹脂材料を含み、例えば、ポリ酢酸ビニル、ＰＶＢ、エチレン−酢酸ビニル共重合体及び塩化ビニル−酢酸ビニル共重合体等のビニル樹脂、ＰＥ及びＰＰ等のポリオレフィン、ＰＥＴ及びＰＢＴ等のポリエステル、ポリアミド、イミド樹脂、ポリアクリレート、ポリメタアクリレート及びポリメチルメタアクリレート等の（メタ）アクリル樹脂、セルロースジアスターゼ等のセルロース樹脂、ポリオール樹脂並びにポリウレタン等が挙げられる。
接着層が、ポリオール樹脂を含む場合、イソシアネート化合物を含むことが好ましい。
接着層は、上記添加材を含んでもよい。
【００６０】
接着層の厚さは、例えば、０．５μｍ以上１０μｍ以下である。
【００６１】
接着層は、上記材料を水又は適当な溶媒へ分散して、あるいは上記材料を水又は適当な溶媒へ溶解して、塗工液を作成し、上記塗布手段により、任意の層上に塗布して塗膜を形成し、これを乾燥することにより形成できる。
また、一実施形態において、接着層は、上記材料を含む樹脂組成物を溶融押出することにより形成できる。
【００６２】
（裏面層）
一実施形態において、本開示の熱転写受像シートは、裏基材下に、裏面層を備え、これにより、熱転写受像シートのプリンタ内における搬送性を向上できる。また、カール抑制性を更に向上できる。
【００６３】
裏面層は、少なくとも１種の樹脂材料を含み、ポリオレフィン、ビニル樹脂、（メタ）アクリル樹脂、セルロース樹脂、ポリエステル、ポリアミド、ポリカーボネート、スチレン樹脂及びポリウレタン等が挙げられる。
上記した中でも、カール抑制性の観点から、ポリオレフィンが好ましく、ポリエチレンが更に好ましい。特に、低密度ポリエチレン（ＬＤＰＥ、密度０．９１０ｇ／ｃｍ３以上０．９３０ｇ／ｃｍ３未満）及び高密度ポリエチレン（ＨＤＰＥ、密度０．９４２ｇ／ｃｍ３以上）が好ましい。
ＨＤＰＥと、ＬＤＰＥとの含有量比（ＨＤＰＥの含有量／ＬＤＰＥの含有量）は、質量基準で、１／９以上９／１以下であることが好ましく、３／７以上９／１以下であることが更に好ましい。これにより、カール抑制性を更に向上でき、かつプリンタ内における搬送性をより改善できる。
【００６４】
一実施形態において、裏面層は、フィラーを含む。フィラーとしては、例えば、（メタ）アクリル樹脂、ポリアミド又はポリオレフィン等の樹脂材料から構成される有機フィラー、並びに二酸ケイ素粒子、炭酸カルシウム粒子及び酸化チタン粒子等の無機材料から構成される無機フィラーを挙げることができる。また、有機−無機のハイブリッド型のフィラーを使用してもよい。
【００６５】
裏面層は、上記添加材を含んでもよい。
【００６６】
裏面層の厚さは、１μｍ以上５０μｍ以下であることが好ましく、５μｍ以上３５μｍ以下であることがより好ましく、８μｍ以上２８μｍ以下であることが更に好ましい。これにより、カール抑制性を更に向上でき、かつプリンタ内における搬送性をより改善できる。
【００６７】
裏面層は、上記材料を水又は適当な溶媒へ分散して、あるいは上記材料を水又は適当な溶媒へ溶解して、塗工液を作成し、上記塗布手段により、裏基材等の上に塗布して塗膜を形成し、これを乾燥することにより形成できる。
また、裏面層は、裏基材等の上に、上記材料を溶融押出することによっても形成できる（溶融押出層）。該方法によれば、裏面層を厚みの調整が容易であり、カール抑制性を更に向上できる。
【００６８】
（中間層）
一実施形態において、本開示の熱転写受像シートは、多孔質層と隣接する層として、中間層を備える。多孔質層（特に、中空粒子含有層）は、表面平滑性が低い場合があり、表基材、金属含有層や裏基材等との密着性が低下するおそれがある。この多孔質層に隣接する層として、中間層を設けることにより、表面平滑性を向上でき、表基材、金属含有層や裏基材等との密着性を向上できる。
中間層は、多孔質層上に設けてもよく、多孔質層下に設けてもよく、両方に設けてもよい。
【００６９】
中間層は、樹脂材料を含み、例えば、ポリエステル、ポリウレタン、ポリカーボネート、（メタ）アクリル樹脂、スチレン樹脂、ビニル樹脂及びセルロース樹脂等が挙げられる。
また、中間層は、上記添加材を含んでもよい。
【００７０】
中間層の厚さは、例えば、０．１μｍ以上３．０μｍ以下である。
【００７１】
中間層は、上記材料を水又は適当な溶媒へ分散して、あるいは上記材料を水又は適当な溶媒へ溶解して、塗工液を作成し、上記塗布手段により、多孔質層上に塗布して塗膜を形成し、これを乾燥することにより形成できる。
【００７２】
（印画物）
本開示の印画物２０は、上記熱転写受像シートを用いて作製されたものであり、図６に示すように、受容層１１と、金属含有層１５と、表基材１２と、多孔質層１３と、裏基材１４と、を備え、該受容層１１上又は内部に画像２１が形成されていることを特徴とする。なお、図６において、受容層１１と表基材１２との間に、金属含有層１５が形成された場合を示したが、これに限定されず、金属含有層１５は、表基材１２と多孔質層１３との間に形成されていてもよい。
また、一実施形態において、本開示の印画物２０は、図７に示すように、画像が形成された受容層１１上に、保護層２２を備える。また、保護層は、受容層上に部分的に備えててもよい。
以下、本開示の印画物が備える各層について詳細に説明するが、熱転写受像シートと構成が同一であるものについては、ここでは記載を省略する。
【００７３】
（画像）
印画物は、受容層上に形成された画像を備え、該画像は、文字、模様、記号及びこれらの組合せ等、特に限定されない。受容層上への画像の形成方法は、特に限定されず、例えば、従来公知の昇華型熱転写記録方式や溶融型熱転写記録方式の熱転写シートを用いることにより行うことができる。
【００７４】
（保護層）
保護層は、受容層上に設けられ、これにより受容層上に形成された画像の耐擦過性及び保存安定性等を向上できる。
【００７５】
保護層は、少なくとも１種の樹脂材料を含み、透明性を有している限りにおいて、特に限定されるものではなく、例えば、（メタ）アクリル樹脂、スチレン樹脂、ビニル樹脂、ポリオレフィン、ポリエステル、ポリアミド、イミド樹脂、セルロース樹脂、熱硬化性樹脂及び活性光線硬化性樹脂等が挙げられる。
なお、本開示において、「活性光線硬化樹脂」とは、活性光線硬化性樹脂に対して活性光線を照射し、硬化させた状態の樹脂を意味する。
また、本開示において、「活性光線」とは、活性光線硬化性樹脂に対して化学的に作用させて重合を促進せしめる放射線を意味し、具体的には、可視光線、紫外線、Ｘ線、電子線、α線、β線、γ線等を意味する。
【００７６】
保護層における樹脂材料の含有量は、特に限定されない。画像の耐擦過性及び保存安定性の観点からは、５０質量％以上９５質量％以下が好ましい。
【００７７】
保護層は、上記添加材を含んでもよい。
【００７８】
保護層の厚さは、３μｍ以上１０μｍ以下が好ましく、５μｍ以上１０μｍ以下が更に好ましい。これにより、画像の耐擦過性及び保存安定性等を更に向上できる。
【実施例】
【００７９】
次に実施例を挙げて、本開示を更に詳細に説明するが、本開示は、これら実施例に限定されるものではない。【００８０】
実施例１
表基材として、一方の面に厚さ４５ｎｍのアルミニウム蒸着膜を備える、厚さ２５μｍのＰＥＴフィルムＡ（東洋紡（株）製、メタライトＫ−Ｙ−２７−ＣＲ）を準備した。【００８１】
表基材の蒸着膜形成面に、下記組成の接着層形成用塗工液を塗布、乾燥し、厚さ２．４μｍの接着層を形成した。接着層を介して、多孔質層として、多孔質ＰＰフィルムＡ（三井化学東セロ（株）製、ＳＰ−Ｕ、厚さ３６μｍ）を積層した。
＜接着層形成用塗工液＞
・ポリオール樹脂                                          ３０質量部
（三井化学（株）、タケラック（登録商標）Ａ−９６９Ｖ）
・イソシアネート化合物                                    １０質量部
（三井化学（株）製、タケネート（登録商標）Ａ−５）
・酢酸エチル                                              ６０質量部【００８２】
多孔質ＰＰフィルムＡの、表基材と積層した面とは反対の面に、上記組成の接着層形成用塗工液を塗布、乾燥し、厚さ２．４μｍの接着層を形成した。接着層を介して、コート紙Ａ（日本製紙（株）製、ユトリロ（登録商標）１５７、厚さ１３０μｍ）を裏基材として積層した。【００８３】
裏基材の、多孔質ＰＰフィルムＡを積層した面とは反対の面に、ＨＤＰＥ及びＬＤＰＥを含む樹脂組成物Ａ（ＨＤＰＥ：ＬＤＰＥ＝８：２）を溶融押出し、厚さ２４μｍの裏面層を形成した。【００８４】
表基材の蒸着膜非形成面に、下記組成のプライマー層形成用塗工液を塗布、乾燥し、厚さ２．５μｍのプライマー層を形成した。
＜プライマー層形成用塗工液＞
・ウレタン樹脂                                            ３０質量部
（東ソー（株）製、ニッポラン（登録商標））
・メチルエチルケトン（ＭＥＫ）                            １５質量部【００８５】
プライマー層上に、下記組成の受容層形成用塗工液を塗布、乾燥し、厚さ４μｍの受容層を形成し、本開示の熱転写受像シートを得た。
＜受容層形成用塗工液＞
・塩化ビニル−酢酸ビニル共重合体                          ６０質量部
（日信化学工業（株）製、ソルバイン（登録商標）Ｃ）
・エポキシ変性シリコーン樹脂                            １．２質量部
（信越化学工業（株）製、Ｘ−２２−３０００Ｔ）
・メチルスチル変性シリコーン樹脂                        ０．６質量部
（信越化学工業（株）製、Ｘ−２４−５１０）
・ＭＥＫ                                                ２．５質量部
・トルエン                                              ２．５質量部【００８６】
実施例２
多孔質ＰＰフィルムＡを、多孔質ＰＥＴフィルムＡ（東洋紡（株）製、ＦＫ００３、厚さ３８μｍ）に変更した以外は、実施例１と同様にして、熱転写受像シートを作製した。【００８７】
実施例３
裏基材として、コート紙Ａを用意した。コート紙Ａ上に、下記組成の多孔質層形成用塗工液を塗布、乾燥し、厚さ３０μｍの多孔質層を形成した。
（多孔質層形成用塗工液）
・中空粒子                                                ７０質量部
（ローム・アンドハース（株）製、ＨＰ−９１、平均粒子径１μｍ） 
・スチレンアクリル酸エステル                              ３０質量部
（日本ゼオン（株）製、ＳＸ１７０７Ａ） 
・水                                                      １０質量部【００８８】
次いで、多孔質層上に下記組成の中間層形成用塗工液を塗布、乾燥し、厚さ２μｍの中間層を形成し、裏基材、多孔質層及び中間層を備える積層体を得た。
（中間層形成用塗工液）
・（メタ）アクリル樹脂                                  １００質量部
（三井化学（株）製、Ｂ−４１００、固形分３７％） 
・ポリビニルピロリドン                                    ７７質量部
（アイエスピー・ジャパン（株）製、ＶＩＶＩ  ＰＲＩＮＴ５４０、固形分１２％） 
・水                                                      ３０質量部
・イソプロピルアルコール（ＩＰＡ）                        ２４質量部【００８９】
次いで、表基材として、ＰＥＴフィルムＡを準備した。表基材の蒸着膜形成面に、上記組成の接着剤層塗工液を塗布、乾燥し、厚さ２．４μｍの接着層を形成した。接着層を介して、上記のようにして作製した積層体を中間層側の面から積層した。【００９０】
裏基材の他方の面に、樹脂組成物Ａを溶融押出し、厚さ２４μｍの裏面層を形成した。【００９１】
表基材の多孔質層非形成面に、上記組成のプライマー層形成用塗工液を塗布、乾燥し、厚さ２．５μｍのプライマー層を形成した。【００９２】
プライマー層上に、上記組成の受容層形成用塗工液を塗布、乾燥し、厚さ４μｍの受容層を形成し、本開示の熱転写受像シートを得た。【００９３】
実施例４
表基材として、ＰＥＴフィルムＡを準備した。【００９４】
表基材の蒸着膜非形成面に、上記組成の接着層形成用塗工液を塗布、乾燥し、厚さ２．４μｍの接着層を形成した。接着層を介して、多孔質層として、多孔質ＰＰフィルムＡを積層した。【００９５】
多孔質ＰＰフィルムＡの、表基材を積層した面とは反対の面に、上記組成の接着層形成用塗工液を塗布、乾燥し、厚さ２．４μｍの接着層を形成した。接着層を介して、裏基材としてのコート紙Ａを積層した。【００９６】
裏基材の、多孔質ＰＰフィルムＡを積層した面とは反対の面に、樹脂組成物Ａを溶融押出し、厚さ２４μｍの裏面層を形成した。【００９７】
表基材の蒸着膜形成面に、上記組成のプライマー層形成用塗工液を塗布、乾燥し、厚さ２．５μｍのプライマー層を形成した。【００９８】
プライマー層上に、上記組成の受容層形成用塗工液を塗布、乾燥し、厚さ４μｍの受容層を形成し、本開示の熱転写受像シートを得た。【００９９】
実施例５
裏面層の厚さを１６μｍに変更した以外は、実施例１と同様にして、熱転写受像シートを得た。【０１００】
実施例６
多孔質ＰＰフィルムＡを、多孔質ＰＰフィルムＢ（三井化学東セロ（株）製、ＳＰ−Ｕ、厚さ２３μｍ）に変更し、裏面層の厚さを１６μｍに変更した以外は、実施例１と同様にして、熱転写受像シートを得た。【０１０１】
実施例７
表基材を、一方の面に厚さ４５ｎｍのアルミニウム蒸着膜を備える、ＰＥＴフィルムＢ（東レ（株）製、ＢＲ−ＰＥＴ１０１２、厚さ１２μｍ）に変更し、裏基材をノンコート紙Ａ（北上ハイテクペーパー（株）製、ノンコートＫ−１５６、厚さ１５６μｍ）に変更し、裏面層の厚さを１６μｍに変更した以外は、実施例１と同様にして、熱転写受像シートを得た。【０１０２】
実施例８
表基材をＰＥＴフィルムＢに変更した以外は、実施例１と同様にして、熱転写受像シートを得た。【０１０３】
実施例９
表基材をＰＥＴフィルムＢに変更し、裏基材をノンコート紙Ａに変更した以外は、実施例１と同様にして、熱転写受像シートを得た。【０１０４】
実施例１０
表基材をＰＥＴフィルムＢに変更し、多孔質ＰＰフィルムＡを多孔質ＰＰフィルムＢに変更し、裏基材をノンコート紙Ａに変更した以外は、実施例１と同様にして、熱転写受像シートを得た。【０１０５】
実施例１１
表基材をＰＥＴフィルムＢに変更し、多孔質ＰＰフィルムＡを多孔質ＰＰフィルムＢに変更し、裏基材をノンコート紙Ａに変更し、裏面層の厚さを、１６μｍに変更した以外は、実施例１と同様にして、熱転写受像シートを得た。【０１０６】
実施例１２
表基材として、ＰＥＴフィルムＢを準備した。多孔質層として、多孔質ＰＰフィルムＢを準備した。【０１０７】
表基材の蒸着膜形成面と、多孔質ＰＰフィルムＢとの間に、上記樹脂組成物Ａを溶融押出し、厚さ１４μｍの接着層を形成すると共に、これらを積層した。【０１０８】
多孔質ＰＰフィルムＢの接着層非形成面に、上記組成の接着層形成用塗工液を塗布、乾燥し、厚さ２．４μｍの接着層を形成した。接着層を介して、裏基材としてノンコート紙Ａを積層した。【０１０９】
裏基材の、多孔質ＰＰフィルムＢを積層した面とは反対の面に、上記樹脂組成物Ａを溶融押出し、厚さ１６μｍの裏面層を形成した。【０１１０】
表基材の他方の面に、上記組成のプライマー層形成用塗工液を塗布、乾燥し、厚さ２．５μｍのプライマー層を形成した。【０１１１】
プライマー層上に、上記組成の受容層形成用塗工液を塗布、乾燥し、厚さ４μｍの受容層を形成し、本開示の熱転写受像シートを得た。【０１１２】
比較例１
表基材として、ＰＥＴフィルムＡを準備した。【０１１３】
表基材の蒸着膜形成面に、上記組成の接着剤層塗工液を塗布、乾燥し、厚さ２．４μｍの接着層を形成した。接着層を介して、裏基材としてコート紙Ａを積層した。【０１１４】
裏基材の、ＰＥＴフィルムＡを積層した面とは反対の面に、上記樹脂組成物Ａを溶融押出し、厚さ３０μｍの裏面層を形成した。【０１１５】
表基材の他方の面に、上記組成のプライマー層形成用塗工液を塗布、乾燥し、厚さ２．５μｍのプライマー層を形成した。【０１１６】
プライマー層上に、上記組成の受容層形成用塗工液を塗布、乾燥し、厚さ４μｍの受容層を形成し、熱転写受像シートを得た。【０１１７】
比較例２
多孔質ＰＰフィルムＡを、多孔質ＰＰフィルムＣに変更した（厚さ１０μｍ）以外は、実施例１と同様にして、熱転写受像シートを作製した。【０１１８】
比較例３
多孔質層として、多孔質ＰＰフィルムＡを用意した。
この多孔質ＰＰフィルムＡの一方の面に、上記組成の接着層形成用塗工液を塗布、乾燥し、厚さ２．４μｍの接着層を形成した。接着層を介して、裏基材としてコート紙Ａを積層した。【０１１９】
裏基材の、多孔質ＰＰフィルムＡを積層した面とは反対の面に、ＨＤＰＥ及びＬＤＰＥを含む上記樹脂組成物Ａを溶融押出し、厚さ３０μｍの裏面層を形成した。【０１２０】
多孔質ＰＰフィルムの他方の面に、上記組成のプライマー層形成用塗工液を塗布、乾燥し、厚さ２．５μｍのプライマー層を形成した。【０１２１】
プライマー層上に、上記組成の受容層形成用塗工液を塗布、乾燥し、厚さ４μｍの受容層を形成し、熱転写受像シートを得た。【０１２２】
＜＜熱伝導率測定＞＞
実施例及び比較例の熱転写受像シートの熱伝導率を、ＪＩＳ  Ｒ  ２６１６（２００１年発行）に記載の非定常熱線法に準拠して、熱伝導率計（京都電子工業（株）製、ＱＴＭ−５００）により測定した。測定結果を表１に示す。
なお、熱伝導率は、室温環境下において、熱転写受像シートの受容層側から測定した。【０１２３】
＜＜マルテンス硬さ測定＞＞
実施例及び比較例の熱転写受像シートのマルテンス硬さを、ＩＳＯ  １４５７７：２００２に準拠して、硬度計（エフアイテック（株）製、ＦＩＳＣＨＥＲＳＣＯＰＥ  Ｈ１００ＶＳ）により測定した。測定結果を表１に示す。
なお、マルテンス硬さは、室温環境下において、熱転写受像シートの受容層側から測定した。【０１２４】
＜＜４５度鏡面光沢度＞＞
実施例及び比較例の熱転写受像シートの４５度鏡面光沢度をＪＩＳ  Ｚ  ８７４１（１９９７年発行）に記載の４５度鏡面光沢度測定方法に準拠して、光沢度計（日本電色(株)製、ＶＧ  ７０００）を用いて、受容層における４５度鏡面光沢度を測定した。測定結果を表１に示す。【０１２５】
＜＜保護層転写性評価＞＞
実施例及び比較例の熱転写受像シートと、昇華型熱転写プリンタ（大日本印刷（株）製、ＤＳ６２０）と、昇華性染料を含む染料層及び保護層を備える当該プリンタ用の純正リボンとを用意した。
２０℃３０％ＲＨ環境にて、白ベタ画像を印画し、受容層上に保護層が転写された印画物を得た。なお、プリンタは、グロスモードに設定し、白ベタ画像の画像階調は、２５５／２５５階調とした。
得られた印画物を目視により観察し、下記評価基準に基づいて評価した。評価結果を表１に示す。
（評価基準）
Ａ：保護層が転写されていない箇所は存在せず、高い保護層転写性を確認できた。
Ｂ：保護層が転写されていない箇所が局所的に存在するものの目視では確認できないレベルであり、保護層転写性を確認できた。
Ｃ：保護層が転写されていない箇所が存在した。【０１２６】
＜＜画像濃度評価＞＞
実施例及び比較例の熱転写受像シートと、上記昇華型熱転写プリンタと、当該プリンタ用の純正リボンとを用意し、２０℃３０％ＲＨ環境にて、黒ベタ画像を印画し、印画物を得た。なお、プリンタは、グロスモードに設定し、黒ベタ画像の画像階調は、０／２５５階調とした。
上記のようにして製造した印画物の画像濃度を光学濃度計（Ｘ−Ｒｉｔｅ社製、ｉ１Ｐｒｏ２）により測定し、下記評価基準に基づいて評価した。評価結果を表１に示す。
なお、測定は以下の条件で行った。
（評価基準）
Ａ：Ｏ．Ｄ値が２．８５以上であった。
Ｂ：Ｏ．Ｄ値が２．８０以上２．８５未満であった。
Ｃ：Ｏ．Ｄ値が２．３０以上２．８０未満であった。
Ｄ：Ｏ．Ｄ値が２．００以上２．３０未満であった。
Ｅ：Ｏ．Ｄ値が２．００未満であった。
（測定条件）
・Ｄｅｎｓｉｔｙステータス：ステータスＡ
・測定照明条件：Ｍ０（ＩＳＯ  １３６５５−２００９）【０１２７】
＜＜鏡面光沢感評価＞＞
画像濃度評価において製造した印画物を目視により観察し、下記評価基準に基づいて評価した。評価結果を表１に示す。
（評価基準）
Ａ：印画物が極めて高い鏡面光沢感を有していることを確認できた。
Ｂ：印画物の光沢感が不十分であった。【０１２８】
＜＜カール抑制性評価−１＞＞
実施例及び各比較例の熱転写受像シートが備える受容層上に、上記昇華型熱転写プリンタ及び当該プリンタの純正リボンを用いて、グレーベタ画像を形成し、縦１５２．４ｍｍ×横２０３．２ｍｍの印画物を得た。なお、プリンタは、グロスモードに設定し、グレーベタ画像の画像階調は、１２８／２５５階調とした。
この印画物を、３５℃、相対湿度１５％の環境下に１００時間静置した。
静置後の印画物を、平坦な台の上に置き、角４点の浮き上がり高さを測定した。具体的には、受容層面側が凹となるカールの場合は、受容層面が上になるように平面な台の上に置き、受容層面側が凸となるカールの場合は、受容層面が下になるように平面な台の上に置いて測定した。角４点の浮き上がり高さを平均し、平均カール量を求め、下記評価基準に基づいて評価した。評価結果を表１に示す。
（評価基準）
Ａ：平均カール量が、３０ｍｍ未満であった。
Ｂ：平均カール量が、３０ｍｍ以上４０ｍｍ未満であった。
Ｃ：平均カール量が、４０ｍｍ以上５０ｍｍ未満であった。
Ｄ：平均カール量が、５０ｍｍ以上５５ｍｍ未満であった。
Ｅ：平均カール量が、５５ｍｍ以上であった。【０１２９】
＜＜カール抑制性−２＞＞
２０℃、相対湿度６０％の環境に１週間静置した以外は、カール抑制性評価−１と同様にして、平均カール量を求め、下記評価基準に基づいて評価した。評価結果を表１に示す。
（評価基準）
Ａ：平均カール量が、５ｍｍ未満であった。
Ｂ：平均カール量が、５ｍｍ以上１０ｍｍ未満であった。
Ｃ：平均カール量が、１０ｍｍ以上１５ｍｍ未満であった。
Ｄ：平均カール量が、１５ｍｍ以上であった。【０１３０】
＜＜カール抑制性評価−３＞＞
実施例及び各比較例の熱転写受像シートを、縦１５２．４ｍｍ×横５．５ｍｍのサイズにカットし、試験片を作製した。
この試験片を３５℃、相対湿度１５％の環境下に１００時間静置した。
静置後の試験片を、平坦な台の上に置き、角４点の浮き上がり高さを測定した。具体的には、受容層面側が凹となるカールの場合は、受容層面が上になるように平面な台の上に置き、受容層面側が凸となるカールの場合は、受容層面が下になるように平面な台の上に置いて測定した。両端の浮き上がり高さを平均し、平均カール量を求め、下記評価基準に基づいて評価した。その評価結果を表１に示す。
（評価基準）
Ａ：平均カール量が、３０ｍｍ未満であった。
Ｂ：平均カール量が、３０ｍｍ以上４０ｍｍ未満であった。
Ｃ：平均カール量が、４０ｍｍ以上５０ｍｍ未満であった。
Ｄ：平均カール量が、５０ｍｍ以上５５ｍｍ未満であった。
Ｅ：平均カール量が、５５ｍｍ以上であった。【０１３１】
【表１】
0006881697.tif 000002
【０１３２】
以下に、本開示の熱転写受像シート及び印画物の一実施形態を示す。なお、本開示の熱転写シート及び印画物は、これら実施形態に限定されるものではない。【０１３３】
本開示の熱転写受像シートは、受容層と、表基材と、多孔質層と、裏基材とをこの順に備え、
受容層と表基材との間、又は表基材と多孔質層との間に、金属含有層を備え、
受容層側から測定した熱転写受像シートの熱伝導率が、０．３８Ｗ／ｍ・Ｋ以下であり、受容層側から測定したマルテンス硬さが、１０．０Ｎ／ｍｍ２以下であり、受容層側から測定した４５度鏡面光沢度が、８００以上である。【０１３４】
一実施形態において、多孔質層は、ポリエチレンテレフタレートフィルム又はポリプロピレンフィルムである。【０１３５】
一実施形態において、多孔質層の厚さは、１０μｍ以上５０μｍ以下である。【０１３６】
一実施形態において、金属含有層は、表基材表面に設けられた蒸着膜である。【０１３７】
一実施形態において、熱転写受像シートの受容層側から測定したマルテンス硬さが、５．０Ｎ／ｍｍ２以下である。【０１３８】
本開示の印画物は、上記熱転写受像シートを用いて製造した印画物であって、
受容層に画像が形成されており、受容層上に保護層を備える。
【符号の説明】
【０１３９】
１０：熱転写受像シート、１１：受容層、１２：表基材、１３：多孔質層、１４：裏基材、１５：金属含有層、１６：プライマー層、１７：接着層、１８：裏面層、２０：印画物、２１：画像、２２：保護層
【要約】
［課題］受容層上へ形成される画像濃度を改善できると共に、高い保護層転写性を有し、高い鏡面光沢度を有する印画物を製造できる、熱転写受像シートの提供。
［解決手段］本開示の熱転写受像シートは、受容層と、表基材と、多孔質層と、裏基材とをこの順に備え、受容層と表基材との間、又は表基材と多孔質層との間に、金属含有層を備え、受容層側から測定した熱転写受像シートの熱伝導率が、０．３８Ｗ／ｍ・Ｋ以下であり、受容層側から測定したマルテンス硬さが、１０．０Ｎ／ｍｍ２以下であり、受容層側から測定した４５度鏡面光沢度が、８００以上である。【図１】
0006881697.tif 000003
【図２】
0006881697.tif 000004
【図３】
0006881697.tif 000005
【図４】
0006881697.tif 000006
【図５】
0006881697.tif 000007
【図６】
0006881697.tif 000008
【図７】
0006881697.tif 000009